"レーザー光照射による熱により形状変化を起こす形状記録層と、前記形状変化に基づいて作用する応力の変化により磁化方向が反転する垂直磁化容易軸を持つ第1の磁性層とを備え、前記形状記録層上に接して前記第1の磁性層が積層されていることを特徴とする光学的情報記録媒体。前記形状記録層は、酸化W-Moで構成されていることを特徴とする請求項1に記載の光学的情報記録媒体。前記第1の磁性層上には、レーザ光照射によって作られた温度勾配により、隔壁の移動が生じる第2の磁性層が積層されていることを特徴とする請求項1又は請求項2のいずれかに記載の光学的情報記録媒体。前記第2の磁性層は、Gd-Fe-Co-Bi又はGd-Fe-Co-Snで構成されていることを特徴とする請求項3に記載の光学的情報記録媒体。前記第1の磁性層と第2の磁性層との間に非磁性金属層又は誘電体層を設けることにより、2つの磁性層の磁気的結合が静磁気結合となることを特徴とする請求項3又は請求項4のいずれかに記載の光学的情報記録媒体。上記従来技術における再生光学系の再生限界を超えた高密度再生技術は、650nm程度のレーザー光源に対するものとして考案されたものであり、レーザースポット内の温度分布すなわち温度勾配を利用するものである。集光レンズにより絞り込まれた光ビームの光強度分布はガウス分布になるため、記録媒体上の温度分布もほぼガウス分布になる。このため、ある温度以上の領域は、光ビームよりも小さくなっており、この温度以上の領域のみを再生に関与させようとするものである。このため、記録層と転写層と読み出し層の3層構造を用い、転写層の面内磁化による磁気的なマスク効果を利用することにより、読み出し層上の光スポット径より小さい記録ビットの再生可能としている。しかし、上記従来技術における光磁気記録媒体への記録は、多層化した磁性層の特定の記録層に外部磁界の印加により垂直磁気記録を行う。したがって、記録装置には、記録用の磁界発生装置を搭載する必要がある。このため、コストが高くなり、配置スペースを考慮する必要があった。本発明は、上述した課題を解決するために創案されたものであり、記録用の磁界発生装置を用いることなく、全く新しい発想で情報を磁気的に記録するとともに、光のスポット径より小さい記録ビットの再生を可能とする光学的情報記録媒体を提供することを目的としている。上記目的を達成するために、請求項1記載の発明は、レーザー光照射による熱により形状変化を起こす形状記録層3と、前記形状変化に基づいて作用する応力の変化により磁化方向が反転する垂直磁化容易軸を持つ第1の磁性層4とを備え、前記形状記録層上に接して前記第1の磁性層が積層されていることを特徴とする光学的情報記録媒体である。請求項2記載の発明は、前記形状記録層は、酸化W-Moで構成されていることを特徴とする請求項1に記載の光学的情報記録媒体である。請求項3記載の発明は、前記第1の磁性層上には、レーザ光照射によって作られた温度勾配により、隔壁の移動が生じる第2の磁性層5が積層されていることを特徴とする請求項1又は請求項2のいずれかに記載の光学的情報記録媒体である。請求項4記載の発明は、前記第2の磁性層は、Gd-Fe-Co-Bi又はGd-Fe-Co-Snで構成されていることを特徴とする請求項3に記載の光学的情報記録媒体である。請求項5記載の発明は、前記第1の磁性層と第2の磁性層との間に非磁性金属層又は誘電体層8を設けることにより、2つの磁性層の磁気的結合が静磁気結合となることを特徴とする請求項3又は請求項4のいずれかに記載の光学的情報記録媒体である。本発明によれば、ビームスポット径より小さい磁区マークをレーザー光の熱により生じる微小な形状変化として記録し、その記録による微小な形状変化を利用して、垂直磁気記録磁区に変換し、その記録変換したマークを磁気的に転写することにより、超解像再生が可能となる。以下、図面を参照して本発明の一実施形態を説明する。以下の図面の記載において、同一または類似の部分には同一または類似の符号を付している。構造に関する図面は模式的なものであり、図面相互間においても互いの寸法の関係や比率が異なる部分が含まれている場合がある。図1に、本発明の光学的情報記録媒体の一実施例を示す。図1に示すように、ガラス板またはポリカーボネイト等の案内溝付き基板1上に、保護層となる第1誘電体層2、記録層となる酸化W-Moタングステン-モリブテン層3、第1磁性層4、第2磁性層5、保護層および光学的干渉層となる第2誘電体層6、カバー層となる保護層7が順次積層されている。本発明では、特に、形状記録層となる酸化W-Moタングステン-モリブテン層3と、この上に、接して積層された第1磁性層4を有していることが特徴となっている。この酸化W-Mo層3により、形状変化が発生し、この形状変化が第1磁性層4の垂直磁化に変換される。詳しく説明すると、酸化W-Mo層3は、保護層7側から照射されたレーザー光で与えられた熱により、わずかな形状変化を起こし、情報が記録される。その記録層に接する第1磁性層4として、例えば、Tb-Fe-Coをベースとするフェリ磁性垂直磁化膜が望ましい。すなわち、室温において安定に記録マーク磁区が存在するに十分な保磁力を有することが必要である。上記のような第1磁性層4を用いれば、酸化W-Mo層3のわずかな形状変化に対応する部分の磁気特性に変化が生じる。この磁気特性変化は、酸化W-Mo層3に生じた形状変化が、第1磁性層4への応力となって作用し、生ずるものである。言い換えると、第1磁性層4に発生する応力変化により、第1磁性層4の持つ保磁力エネルギーが部分的に変化し、応力変化が発生していない周辺の磁性膜からの浮遊磁界によって磁区マークに対応する部分の磁化方向が反転するものである。この保磁力エネルギーの変化を確認した結果を図3および図4に示す。図3は、酸化W-Mo層3の形状変化すなわち応力変化が生じる前の第1磁性層4のヒステリシス特性の変化を示す。図4は、応力変化が生じた後の第1磁性層4のヒステリシス特性の変化を示す。図3、4ともに、横軸は磁界を、縦軸は磁束密度を示す。ヒステリシスループの横軸方向の幅を見ればわかるように、保磁力に変化が生じていることが判る。応力変化が生じた後の第1磁性層4の方が、保磁力エネルギーは強くなっている。一方、応力変化を生じさせた形状記録層となる酸化W-Mo層3の形状変化を観察した電子顕微鏡像を図5に示す。下から第1誘電体層2、酸化W-Mo層3、第1磁性層4の順に積層されている状態が示されている。酸化W-Mo層3においては、記録マークに相当する部分がわずかに隆起していることが判る.実際にこの変化による記録再生を、上述の構成の媒体で確認したところ、60nm前後の磁区マーク長で、C/N40dBの再生特性が得られた。このように、記録したい領域に、レーザー光を照射すれば、レーザー光により与えられた熱により、酸化W-Mo層3に形状変化が起こり、この形状変化が酸化W-Mo層3に接している第1磁性層4に伝達される。第1磁性層4では酸化W-Mo層3の形状変化が応力変化となって作用し、垂直磁気記録に変換される。以上のように、レーザー光の熱により発生する記録層の形状変化に基づいて垂直磁気記録を行うため、記録用の磁界発生装置をなくすることができる。次に、再生用磁性層読み出し磁性層となる第2磁性層5には、室温において面内方向膜面に平行な方向に磁化容易方向を持つ膜、いわゆる面内磁化膜で、昇温すると垂直方向膜面に垂直な方向に磁化容易方向を持つ膜、いわゆる垂直磁化膜に変化する重希土類鉄族金属から成るアモルファス薄膜で、かつ、前記重希土類鉄族金属との交換エネルギーが小さい膜から構成されている。また、磁壁移動を容易にするため、磁気異方性の小さい膜であることが望ましい。磁壁移動層となる第2磁性層5は、磁壁移動が容易に起こり得るために、異方性および保磁力が小さい膜であることが必要で、そのためにGd-Fe膜をベースとする材料を使用することが望ましい。例えば、Gd-Fe-Co-Biや、Gd-Fe-Co-Snが好ましい。更に、Gd-Fe-Co-Biをベースとして、他の希土類Ho,Er,Tm,Yb,Luといった元素を添加、もしくは、Gd-Fe-Co-Snをベースとして、他の希土類Ho,Er,Tm,Yb,Luといった元素を添加した膜であっても良い。一方、上述したように、第1磁性層4は、垂直方向膜面に垂直な方向に磁化容易軸を持つ膜、いわゆる垂直磁化膜で、重希土類-鉄族金属から成るアモルファス薄膜であり、Tb-Fe-Coをベースとするフェリ磁性垂直磁化膜が望ましい。レーザー光による記録および再生時の昇温状態を考慮して、第1磁性層4、第2磁性層5のキュリー温度Tc1、Tc2は、Tc1>Tc2であることが望ましい。以上のように、読み出し磁性層に、Gd-Fe-Co-BiまたはGd-Fe-Co-Sn等を用いることで、磁気的超解像再生が可能となり、405nmレーザーでは通常再生不可能な微小な磁区マークを再生することができる。図1の構成は、以下のようにして得られる。ガラス盤またはポリカーボネイト等の案内溝付き基板1上に,保護膜となる第1誘電体層2を介して酸化W-Mo層3、第1磁性層34、第2磁性層5を、真空中で例えば連続スパッタリング等により順次積層した三層薄膜を形成した後、さらにこの第2磁性層5上に、第2誘電体層6を真空中で形成し、その上に保護層7を形成する。ここで、実施例として、第1および第2誘電体層は、SiNXを用いて作製した。第1および第2誘電体層の膜厚は、20~60nm程度とすることが望ましい。この際、案内溝を設けた基板の案内溝トラックのピッチは、最近開発されたBlurayDiscブルーレイディスクのトラックピッチ320nmに対して半分程度160nm程度に設定されており、かつ、記録トラックのトラック幅は50nm程度に設定されて狭トラック化が図られている。そして、この実施例では、第2磁性層としてGd-Fe-Co-Bi又はGd-Fe-Co-Snを用いることにより,狭トラック記録にもかかわらず再生信号を良好に得られるように構成されている。図2に他の実施例を示す。図2では、図1の実施例の第1磁性層4と第2磁性層5の間の交換相互作用を静磁気的な作用に置き換えるべく、ふたつの磁性層の間に非磁性金属層または誘電体層8を挿入している。磁気的超解像再生効果を得るための第2磁性層5は、Gd-Fe-CoにBiまたはSnを添加した膜を用いることにより、温度上昇にともなう磁気異方性の変化をより急峻にし、超解像再生の要となる磁気的マスク効果の変化を良好にするものである。この効果を更に改善するために,第1磁性層4からの磁気的転写を磁気的交換相互作用と静磁気的結合による作用の双方により実現することが望ましい。この場合、挿入する非磁性金属層または誘電体層8の膜厚は、10~30nm程度とすることが望ましい。この実施例においても、図1の実施例と同様に良好な記録再生特性が確認された。"